(57)【特許請求の範囲】
【請求項１】
支持フィルムと、前記支持フィルムの両面に形成された接着剤層とからなる半導体用接着フィルムであって、前記接着剤層がガラス転移温度２００℃以下、線膨張係数７０ｐｐｍ以下、貯蔵弾性率３ＧＰａ以下の接着剤からなり、かつ、接着フィルム全体の厚さが４３〜５７μｍである半導体用接着フィルム。
【請求項２】
前記接着剤のはみ出し長さが２ｍｍ以下である請求項１記載の半導体用接着フィルム（ここで、前記はみ出し長さは、厚さ２５μｍの支持フィルムの両面に厚さ１２．５μｍの接着剤層が形成されてなる全体の厚さ５０μｍ、面積１９×５０ｍｍの接着フィルムサンプルを３５０℃、３ＭＰａ、１分の条件で加熱圧着した際に前記接着フィルムサンプルの長辺から直角方向にはみ出た接着剤の長さを長辺方向の中央部で測定した値である。）。
【請求項３】
前記ガラス転移温度が１２０℃以上である請求項１または２記載の半導体用接着フィルム。
【請求項４】
前記線膨張係数が３０ｐｐｍ以上である請求項１〜３のいずれか１項記載の半導体用接着フィルム。
【請求項５】
前記線膨張係数が５０ｐｐｍ以上である請求項１〜４のいずれか１項記載の半導体用接着フィルム。
【請求項６】
前記線膨張係数が６８ｐｐｍ以下である請求項１〜５のいずれか１項記載の半導体用接着フィルム。
【請求項７】
前記貯蔵弾性率が１ＧＰａ以上である請求項１〜６のいずれか１項記載の半導体用接着フィルム。
【請求項８】
前記接着剤層の厚みが１〜３０μｍである請求項１〜７のいずれか１項記載の半導体用接着フィルム。
【請求項９】
前記支持フィルムの厚みが５〜５０μｍである請求項１〜８のいずれか１項記載の半導体用接着フィルム。
【請求項１０】
前記接着剤がポリイミド樹脂またはポリアミド樹脂の１種類以上を含む請求項１〜９のいずれか１項記載の半導体用接着フィルム。
【請求項１１】
前記接着剤がアミド基を含む樹脂を含み、前記アミド基は、アミド基およびイミド基の合計量に対し１０〜９０モル％である請求項１〜１０のいずれか１項記載の半導体用接着フィルム。
【請求項１２】
前記接着剤が、ジアミンおよび／またはジイソシアネートと酸無水物および／またはジカルボン酸またはそのアミド形成性誘導体とから合成される樹脂を含む請求項１〜１１のいずれか１項記載の半導体用接着フィルム。
【請求項１３】
リードフレームと、前記リードフレームに接着された請求項１〜１２のいずれか１項記載の半導体用接着フィルムとを含む半導体用接着フィルム付きリードフレーム。
【請求項１４】
リードフレームと半導体素子とを含む半導体装置であって、前記リードフレームと前記半導体素子とが請求項１〜１２のいずれか１項記載の半導体用接着フィルムを介して互いに接着されている半導体装置。
【発明の詳細な説明】
【０００１】
【発明が属する技術分野】
本発明は、半導体用接着フィルム、および、これを用いた半導体用接着フィルム付きリードフレームならびに半導体装置に関する。
【０００２】
【従来の技術】
近年、半導体チップは高機能大容量化によって大型化する一方、それを収納するパッケージの大きさに関しては、プリント回路設計上の制約、電子機器小型化の要求などから、小さな外形が要求されている。この傾向に対応して、半導体チップの高密度化と高密度実装に対応した新しい実装方式がいくつか提案されている。なかでも、メモリー素子に提案されている、チップの上にリードを接着するリード・オン・チップ（ＬＯＣ）構造によると、チップ内配線やワイヤーボンディングの合理化、配線短縮による信号高速化、および、パッケージサイズの小型化を図ることができる。
【０００３】
この新しい実装形態では、半導体チップとリードフレームのような異種材料との接着界面が存在し、その接着信頼性が半導体パッケージの信頼性に非常に大きな影響を与える。パッケージ組立作業時の工程温度に耐える信頼性、接着作業性は勿論のこと、半導体パッケージ信頼性の指標のひとつである温度サイクル性試験において、半導体チップとリードフレームとを接続するワイヤーの断線が起きないということも、重要な項目である。
【０００４】
【発明が解決しようとする課題】
従来、これらの接着には、ペースト状の接着剤や、耐熱性基材に接着剤を塗布したものが使用されてきた。その方法の一つとして、ポリイミド樹脂を用いたホットメルト型の接着剤フィルムが挙げられる（特開平5-105850号、5-112760号、5-112761号公報参照）。しかしながら、ホットメルト型の接着剤は、接着剤樹脂のガラス転移温度が高いために接着に要する温度が非常に高くなり、近年さらに高密度化した半導体チップや銅製リードフレームのような被着材に熱損傷を与える恐れが大きい。
【０００５】
一方、半導体パッケージの温度サイクル性を満足するために求められる接着フィルムの特性としては、半導体チップやリードフレームの線膨張係数に近づくように線膨張係数が低く、温度サイクルによって発生する応力を緩和するために低貯蔵弾性率であることが必要である。しかし、貯蔵弾性率が低すぎると半導体パッケージ製造工程のワイヤーボンド時に半導体チップとリードフレームの接合ができなくなるといった問題がある。
【０００６】
半導体の集積度が増すにつれ、信号処理の高速化のため、リードフレームの材質が４２アロイから銅へ変わってきている。テープ貼付およびチップ貼付時の熱による銅の酸化、また、銅とチップの熱膨張係数の差による熱ストレスを改善するため、低温接着性および温度サイクル性が求められている。
【０００７】
そこで、本発明は、半導体装置においてリードフレームと半導体素子との低温接着が可能であって温度サイクル性も良好な半導体用接着フィルム、および、半導体素子との低温接着が可能で、信頼性の高い半導体装置を提供できる接着フィルム付きリードフレーム、ならびに、低温接着が可能で温度サイクル性も良好な接着フィルムにより接着されてなる、信頼性に優れた半導体装置を提供することを目的とする。
【０００８】
【課題を解決するための手段】
本発明者らは、低温接着性と半導体装置の温度サイクル性を両立できる半導体用接着フィルムの開発を進めた結果、特定の特性を持った接着剤を用い、その接着剤を支持フィルムの両面に有する接着フィルムの全体の厚みを特定の範囲に規定することで前記問題を解決できることを見出した。
そこで、本発明の第一の側面によれば、支持フィルムと、前記支持フィルムの両面に形成された接着剤層とからなる半導体用接着フィルムであって、前記接着剤層がガラス転移温度２００℃以下、線膨張係数７０ｐｐｍ以下、貯蔵弾性率３ＧＰａ以下の接着剤からなり、かつ、接着フィルム全体の厚さが４３〜５７μｍである半導体用接着フィルムが提供される。
本発明の第二の側面によれば、リードフレームと、前記リードフレームに接着された上記本発明に係る半導体用接着フィルムとを含む半導体用接着フィルム付きリードフレームが提供される。
本発明の第三の側面によれば、リードフレームと半導体素子とを含む半導体装置であって、前記リードフレームと前記半導体素子とが上記本発明に係る半導体用接着フィルムを介して互いに接着されている半導体装置が提供される。
【０００９】
【発明の実施の形態】
本発明に係る半導体用接着フィルム（以下、単に「接着フィルム」と記す。）は、支持フィルムと、この支持フィルムの両面に形成された接着剤層とからなる三層構造の両面接着フィルムであり、接着フィルム全体の厚さは４３〜５７μｍである。この接着フィルムの接着剤層は、ガラス転移温度（以下、「Ｔｇ」と記す。）２００℃以下、線膨張係数７０ｐｐｍ以下、貯蔵弾性率３ＧＰａ以下という特性を有する接着剤からなる。
【００１０】
接着剤のＴｇは、低温接着性の観点から２００℃以下であり、１９０℃以下であることが好ましく、一方、耐リフロークラック性等のパッケージ信頼性の観点から、１２０℃以上であることが好ましく、１６０〜１８５℃であることが一層好ましい。接着剤の線膨張係数は、温度サイクル性（熱サイクル性）の観点から７０ｐｐｍ以下であり、低温接着性の観点から３０ｐｐｍ以上であることが好ましく、５０〜６８ｐｐｍであることが一層好ましい。接着剤の貯蔵弾性率は、温度サイクル性の観点から３ＧＰａ以下であり、１〜２．８ＧＰａであることが好ましく、１．５〜２．５ＧＰａであることが一層好ましい。貯蔵弾性率が低すぎると、接着剤が柔らかくなってワイヤーボンド性に悪影響を及ぼし、線膨張係数も大きくなって温度サイクル性に影響する恐れがある。
【００１１】
さらに、得られる半導体装置の耐リフロークラック性の観点から、接着剤のはみ出し長さは２ｍｍ以下であることが好ましく、１ｍｍ以下であることがより好ましく、０．５ｍｍ以下であることが一層好ましい。ここで、はみ出し長さとは、厚さ２５μｍの支持フィルムの両面に厚さ１２．５μｍの接着剤層が形成されてなる全体の厚さ５０μｍ、面積１９×５０ｍｍの三層構造の接着フィルムサンプルを３５０℃、３ＭＰａ、１分の条件で加熱圧着した際に前記接着フィルムサンプルの長辺から直角方向にはみ出た接着剤の長さを長辺方向の中央部で測定した値である。接着剤のはみ出し長さを上記のものとすることにより、Ｔｇが低い場合でも、パッケージの重要な特性である耐リフロークラック性を良好に保つことができる。
【００１２】
上記のような特性を有する接着剤としては、ポリイミド樹脂またはポリアミド樹脂等に代表される、耐熱性の熱可塑性樹脂の１種以上を主成分として含む接着剤（接着剤組成物）を用いることが好ましい。ここで、ポリイミド樹脂とは、ポリアミドイミド樹脂、ポリエステルイミド樹脂、ポリエーテルイミド樹脂等のイミド基を有する樹脂を意味し、ポリアミド酸の熱または化学閉環によって得られるものである。接着力の観点からは、アミド基を含む樹脂を用いることが好ましい。ここで、アミド基とは、イミド閉環後も残存しているアミド基であり、イミド前駆体であるアミド酸中のアミド基は含まない。このアミド基は、イミド基およびアミド基（イミド閉環後も残存しているアミド基）の合計量に対し、接着力の観点から１０モル％以上であることが好ましく、吸水率の観点から９０モル％以下であることが好ましく、２０〜７０モル％であることがより好ましく、３０〜５０モル％であることが一層好ましい。
【００１３】
好ましい実施形態において、接着剤に含まれる樹脂は、基本的に、ジアミン（Ａ）および／またはジイシシアネート（Ａ’）と酸無水物（Ｂ）および／またはジカルボン酸またはそのアミド形成性誘導体（Ｃ）から合成され、上記所定の各種特性、すなわち、Ｔｇ、線膨張係数および貯蔵弾性率が所定の値となるように、さらには、好ましくは上記した接着剤のはみ出し長さが所定の値となるよう、これらの反応成分の組合せ、その反応比、反応条件、分子量、接着剤への添加剤の有無とその種類、エポキシ樹脂等の添加樹脂などの調整を行う。
【００１４】
上記ジアミン（Ａ）としては、たとえば、ヘキサメチレンジアミン、オクタメチレンジアミン、ドデカメチレンジアミン等のアルキレンジアミン；パラフェニレンジアミン、メタフェニレンジアミン、メタトルイレンジアミン等のアリーレンジアミン；４，４’−ジアミノジフェニルエーテル（ＤＤＥ）、４，４’−ジアミノジフェニルメタン、４，４’−ジアミノジフェニルスルホン、３，３’−ジアミノジフェニルスルホン、４，４’−ジアミノベンゾフェノン、３，３’−ジアミノベンゾフェノン、４，４’−ジアミノベンズアニリド等のジアミノジフェニル誘導体；１，４−ビス（４−アミノクミル）ベンゼン（ＢＡＰ）、１，３−ビス（４−アミノクミル）ベンゼン、１，３−ビス（３−アミノフェノキシ）ベンゼン、１，４−ビス（３−アミノフェノキシ）ベンゼン、１，４−ビス（４−アミノフェノキシ）ベンゼン、２，２−ビス［４−（４−アミノフェノキシ）フェニル］プロパン（ＢＡＰＰ）、２，２−ビス［４−（３−アミノフェノキシ）フェニル］プロパン、ビス［４−（３−アミノフェノキシ）フェニル］スルホン（ｍ−ＡＰＰＳ）、ビス［４−（４−アミノフェノキシ）フェニル］スルホン、２，２−ビス［４−（４−アミノフェノキシ）フェニル］ヘキサフルオロプロパン、および、下記一般式（１）で表されるジアミン、下記一般式（２）で表されるシロキサンジアミン等が挙げられる。これらのジアミンは単独で、または複数種を組み合わせて用いられる。
【００１５】
一般式（１）：
【化１】
0003719234.tif 000002
（式中、ＹおよびＹ’はアミノ基を示し、Ｒ１、Ｒ２、Ｒ３、Ｒ４はそれぞれ独立に水素もしくは炭素数１〜４のアルキル基またはアルコキシ基であって、これらのうち少なくとも２個以上はアルキル基またはアルコキシ基であり、Ｘは−ＣＨ２−、−Ｃ（ＣＨ３）２−、−Ｏ−、−ＳＯ２−、−ＣＯ−または−ＮＨＣＯ−で表される基である。）
一般式（２）：
【化２】
0003719234.tif 000003
（式中、Ｒ５およびＲ８はそれぞれ独立に２価の有機基であり、Ｒ６およびＲ７はそれぞれ独立に１価の有機基であり、ｎは１〜１００の整数である。）
【００１６】
上記一般式（１）で表される化合物としては、具体的には、４，４’−ジアミノ−３，３’，５，５’−テトラメチルジフェニルメタン、４，４’−ジアミノ−３，３’，５，５’−テトラエチルジフェニルメタン、４，４’−ジアミノ−３，３’，５，５’−テトラ−ｎ−プロピルジフェニルメタン、４，４’−ジアミノ−３，３’，５，５’−テトライソプロピルジフェニルメタン、４，４’−ジアミノ−３，３’，５，５’−テトラブチルジフェニルメタン、４，４’−ジアミノ−３，３’−ジメチル−５，５’−ジエチルジフェニルメタン、４，４’−ジアミノ−３，３’−ジメチル−５，５’−ジイソプロピルジフェニルメタン、４，４’−ジアミノ−３，３’−ジエチル−５，５’−ジイソプロピルジフェニルメタン、４，４’−ジアミノ−３，５−ジメチル−３’，５’−ジエチルジフェニルメタン、４，４’−ジアミノ−３，５−ジメチル−３’，５’−ジイソプロピルジフェニルメタン、４，４’−ジアミノ−３，５−ジエチル−３’，５’−ジイソプロピルジフェニルメタン、４，４’−ジアミノ−３，５−ジエチル−３’，５’−ジブチルジフェニルメタン、４，４’−ジアミノ−３，５−ジイソプロピル−３’，５’−ジブチルジフェニルメタン、４，４’−ジアミノ−３，３’−ジイソプロピル−５，５’−ジブチルジフェニルメタン、４，４’−ジアミノ−３，３’−ジメチル−５，５’−ジブチルジフェニルメタン、４，４’−ジアミノ−３，３’−ジエチル−５，５’−ジブチルジフェニルメタン、４，４’−ジアミノ−３，３’−ジメチルジフェニルメタン、４，４’−ジアミノ−３，３’−ジエチルジフェニルメタン、４，４’−ジアミノ−３，３’−ジｎ−プロピルジフェニルメタン、４，４’−ジアミノ−３，３’−ジイソプロピルジフェニルメタン、４，４’−ジアミノ−３，３’−ジブチルジフェニルメタン、４，４’−ジアミノ−３，３’，５−トリメチルジフェニルメタン、４，４’−ジアミノ−３，３’，５−トリエチルジフェニルメタン、４，４’−ジアミノ−３，３’，５−トリ−ｎ−プロピルジフェニルメタン、４，４’−ジアミノ−３，３’，５−トリイソプロピルジフェニルメタン、４，４’−ジアミノ−３，３’，５−トリブチルジフェニルメタン、４，４’−ジアミノ−３−メチル−３’−エチルジフェニルメタン、４，４’−ジアミノ−３−メチル−３’−イソプロピルジフェニルメタン、４，４’−ジアミノ−３−エチル−３’−イソプロピルジフェニルメタン、４，４’−ジアミノ−３−エチル−３’−ブチルジフェニルメタン、４，４’−ジアミノ−３−イソプロピル−３’−ブチルジフェニルメタン、４，４’−ジアミノ−２，２’−ビス（３，３’，５，５’−テトラメチルジフェニル）イソプロパン、４，４’−ジアミノ−２，２’−ビス（３，３’，５，５’−テトラエチルジフェニル）イソプロパン、４，４’−ジアミノ−２，２’−ビス（３，３’，５，５’−テトラｎ−プロピルジフェニル）イソプロパン、４，４’−ジアミノ−２，２’−ビス（３，３’，５，５’−テトライソプロピルジフェニル）イソプロパン、４，４’−ジアミノ−２，２’−ビス（３，３’，５，５’−テトラブチルジフェニル）イソプロパン、４，４’−ジアミノ−３，３’，５，５’−テトラメチルジフェニルエーテル、４，４’−ジアミノ−３，３’，５，５’−テトラエチルジフェニルエーテル、４，４’−ジアミノ−３，３’，５，５’−テトラ−ｎ−プロピルジフェニルエーテル、４，４’−ジアミノ−３，３’，５，５’−テトライソプロピルジフェニルエーテル、４，４’−ジアミノ−３，３’，５，５’−テトラブチルジフェニルエーテル、４，４’−ジアミノ−３，３’，５，５’−テトラメチルジフェニルスルホン、４，４’−ジアミノ−３，３’，５，５’−テトラエチルジフェニルスルホン、４，４’−ジアミノ−３，３’，５，５’−テトラｎ−プロピルジフェニルスルホン、４，４’−ジアミノ−３，３’，５，５’−テトライソプロピルジフェニルスルホン、４，４’−ジアミノ−３，３’，５，５’−テトラブチルジフェニルスルホン、４，４’−ジアミノ−３，３’，５，５’−テトラメチルジフェニルケトン、４，４’−ジアミノ−３，３’，５，５’−テトラエチルジフェニルケトン、４，４’−ジアミノ−３，３’，５，５’−テトラｎ−プロピルジフェニルケトン、４，４’−ジアミノ−３，３’，５，５’−テトライソプロピルジフェニルケトン、４，４’−ジアミノ−３，３’，５，５’−テトラブチルジフェニルケトン、４，４’−ジアミノ−３，３’，５，５’−テトラメチルベンズアニリド、４，４’−ジアミノ−３，３’，５，５’−テトラエチルベンズアニリド、４，４’−ジアミノ−３，３’，５，５’−テトラｎ−プロピルベンズアニリド、４，４’−ジアミノ−３，３’，５，５’−テトライソプロピルベンズアニリド、４，４’−ジアミノ−３，３’，５，５’−テトラブチルベンズアニリド等が挙げられる。
【００１７】
上記一般式（２）中のＲ５およびＲ８としては、それぞれ独立にトリメチレン基、テトラメチレン基、フェニレン基、トルイレン基等が好ましく用いられ、Ｒ６およびＲ７としてはそれぞれ独立にメチル基、エチル基、フェニル基等が好ましく用いられ、複数個のＲ６と複数個のＲ７は、それぞれ互いに同一でも異なっていてもよい。一般式（２）のシロキサンジアミンにおいて、Ｒ５およびＲ８がどちらもトリメチレン基であり、Ｒ６およびＲ７がどちらもメチル基である場合に、ｍが１のもの、平均１０前後のもの、平均２０前後のもの、平均３０前後のもの、平均５０前後のもの、および平均１００前後のものが、それぞれ順に、ＬＰ−７１００、Ｘ−２２−１６１ＡＳ，Ｘ−２２−１６１Ａ、Ｘ−２２−１６１Ｂ、Ｘ−２２−１６１ＣおよびＸ−２２−１６１Ｅ（いずれも信越化学工業（株）商品名）として市販されている。
【００１８】
上記ジイソシアネート（Ａ’）としては、上記に例示したジアミンにおいて、アミノ基をイソシアネート基に換えたものを好ましく用いることができ、これらは単独で、または複数種を組み合わせて用いられる。
【００１９】
上記酸無水物（Ｂ）としては、無水トリメリット酸、ピロメリット酸二無水物、３, ３’, ４, ４’−ベンゾフェノンテトラカルボン酸二無水物（ＢＴＤＡ）、３, ３’, ４, ４’−ビフェニルテトラカルボン酸二無水物、２, ２−ビスフタル酸ヘキサフルオロイソプロピリデン二無水物、ビス（３, ４−ジカルボキシフェニル）エーテル二無水物、ビス（３, ４−ジカルボキシフェニル）スルホン二無水物、４，４’−ビス（３，４−ジカルボキシフェノキシ）ジフェニルスルホン二無水物、２，２−ビス［４−（３，４−ジカルボキシフェノキシ）フェニル］プロパン二無水物、エチレングリコールビストリメリテート二無水物（ＥＢＴＡ）、デカメチレングリコールビストリメリテート二無水物（ＤＢＴＡ）、ビスフェノールＡビストリメリテート二無水物（ＢＡＢＴ）、２，２−ビス［４−（３、４−ジカルボキシフェニルベンゾイルオキシ）フェニル］ヘキサフルオロプロパン二無水物、４，４’−［１，４−フェニレンビス（１−メチルエチリデン）］ビスフェニルビストリメリテート二無水物、無水マレイン酸、無水メチルマレイン酸、無水ナジック酸、無水アリルナジック酸、無水メチルナジック酸、テトラヒドロ無水フタル酸、メチルテトラヒドロ無水フタル酸等が挙げられる。これらは単独で、または複数種を組み合わせて用いられる。
【００２０】
上記ジカルボン酸またはそのアミド形成性誘導体（Ｃ）としては、テレフタル酸、イソフタル酸、ビフェニルカルボン酸、フタル酸、ナフタレンジカルボン酸、ジフェニルエーテルジカルボン酸等が挙げられ、これらのジカルボン酸のアミド形成性誘導体としては、これらのジカルボン酸のジクロリド、ジアルキルエステル等が挙げられる。また、ジアミン（Ａ）、ジカルボン酸（Ｃ）の一部をアミノ安息香酸等のアミノカルボン酸で置き換えてもよい。これらは単独で、または複数種を組み合わせて用いられる。
【００２１】
ジアミン（Ａ）として、より好ましくは、アルキレンジアミン、メタフェニレンジアミン、メタトルイレンジアミン、４，４’−ジアミノジフェニルエーテル（ＤＤＥ）、４，４’−ジアミノジフェニルメタン、４，４’−ジアミノジフェニルスルホン、３，３’−ジアミノジフェニルスルホン、３，３’−ジアミノベンゾフェノン、１，３−ビス（４−アミノクミル）ベンゼン、１，４−ビス（４−アミノクミル）ベンゼン、１，３−ビス（３−アミノフェノキシ）ベンゼン、１，４−ビス（３−アミノフェノキシ）ベンゼン、１，４−ビス（４−アミノフェノキシ）ベンゼン、２，２−ビス［４−（４−アミノフェノキシ）フェニル］プロパン（ＢＡＰＰ）、ビス［４−（３−アミノフェノキシ）フェニル］スルホン（ｍ−ＡＰＰＳ）、ビス［４−（４−アミノフェノキシ）フェニル］スルホン、２，２ービス［４−（４−アミノフェノキシ）フェニル］ヘキサフルオロプロパン、４，４’−ジアミノ−３，３’，５，５’−テトラメチルジフェニルメタン、４，４’−ジアミノ−３，３’，５，５’−テトラエチルジフェニルメタン、４，４’−ジアミノ−３，３’，５，５’−テトライソプロピルジフェニルメタン、４，４’−ジアミノ−３，３’−ジメチル−５，５’−ジエチルジフェニルメタン、４，４’−ジアミノ−３，３’−ジメチル−５，５’−ジイソプロピルジフェニルメタン、４，４’−ジアミノ−３，３’−ジエチル−５，５’−ジイソプロピルジフェニルメタン、４，４’−ジアミノ−３，３’−ジメチルジフェニルメタン、４，４’−ジアミノ−３，３’−ジエチルジフェニルメタン、４，４’−ジアミノ−３，３’−ジイソプロピルジフェニルメタン、さらに、ＬＰ−７１００、Ｘ−２２−１６１ＡＳ，Ｘ−２２−１６１Ａの商品名で市販されている上記一般式（２）のシロキサンジアミンが使用される。
【００２２】
酸無水物（Ｂ）として、より好ましくは、無水トリメリット酸、３, ３’, ４, ４’−ベンゾフェノンテトラカルボン酸二無水物（ＢＴＤＡ）、２, ２−ビスフタル酸ヘキサフルオロイソプロピリデン二無水物、ビス（３, ４−ジカルボキシフェニル）エーテル二無水物、ビス（３, ４−ジカルボキシフェニル）スルホン二無水物、４，４’−ビス（３，４−ジカルボキシフェノキシ）ジフェニルスルホン二無水物、２，２−ビス［４−（３，４−ジカルボキシフェノキシ）フェニル］プロパン二無水物、エチレングリコールビストリメリテート二無水物（ＥＢＴＡ）、デカメチレングリコールビストリメリテート二無水物（ＤＢＴＡ）、ビスフェノールＡビストリメリテート二無水物（ＢＡＢＴ），４，４’−［１，４−フェニレンビス（１−メチルエチリデン）］ビスフェニルビストリメリテート二無水物、無水マレイン酸、無水ナジック酸、無水アリルナジック酸が用いられる。
【００２３】
接着フィルムに用いられる接着剤は、支持フィルムとの密着性を向上させるために、カップリング剤を含んでいてもよい。カップリング剤としては、たとえば、γ−（２−アミノエチル）アミノプロピルトリメトキシシラン、γ−（２−アミノエチル）アミノプロピルメチルジメトキシシラン、γ−メタクリロキシプロピルトリメトキシシラン、γ−メタクリロキシプロピルメチルジメトキシシラン、γ−グリシドキシプロピルトリメトキシシラン、γ−グリシドキシプロピルメチルジメトキシシラン、γ−メルカプトプロピルトリメトキシシラン、ビニルトリアセトキシシラン、ビニルトリエトキシシラン、ビニルトリメトキシシラン、ビニルトリクロルシラン、γ−クロロプロピルトリメトキシシラン、γ−アニリノプロピルトリメトキシシラン、γ−ウレイドプロピルトリエトキシシラン、メチルトリメトキシシラン、メチルトリエトキシシラン、ヘキサメチルジシラン等のシランカップリング剤；イソプロピルトリイソステアロイルチタネート、イソプロピルトリオクタノイルチタネート、イソプロピルトリドデシルベンゼンスルホニルチタネート、イソプロピルトリス（ジオクチルパイロホスフェート）チタネート等のチタネート系カップリング剤；およびアセトアルコキシアルミニウムジイソプロピレート等のアルミニウム系カップリング剤等を好ましく使用することができる。これらは単独で、または複数種を組み合わせて用いられる。カップリング剤の添加量は、接着剤中の耐熱熱可塑性樹脂１００重量部に対して０．５〜２０重量部であることが好ましく、２〜１０重量部であることがより好ましい。添加量が２０重量部を超えると、耐熱性およびリードフレームや半導体素子との接着性が低下する傾向がみられる。
【００２４】
さらに接着剤は、エポキシ樹脂およびその硬化剤、硬化促進剤、ならびに、セラミック粉、ガラス粉、銀粉、銅粉などのフィラーを含んでいてもよい。このエポキシ樹脂としては、１分子当たり平均で２個以上のエポキシ基を有していればよく、特に制限はないが、たとえば、ビスフェノールＡのジグリシジルエーテル、ビスフェノールＦのジグリシジルエーテル、フェノールノボラック型エポキシ樹脂、多価アルコールのポリグリシジルエステル、多塩基酸のポリグリシジルエステル、脂環式エポキシ樹脂、ヒダントイン系エポキシ樹脂等を挙げることができる。
【００２５】
図１にその一実施形態を示すように、本発明の接着フィルム３は、支持フィルム１の両面に接着剤層２，２を有する三層構造である。その総厚み（接着フィルム３全体の厚さ）は、リードフレームや半導体素子との接着性の観点から４３μｍ以上であり、温度サイクル性の観点から５７μｍ以下であり、より好ましくは４５〜５５μｍ、さらに好ましくは４７〜５３μｍである。接着剤層の厚さは、接着性、生産性の観点から１μｍ以上であることが好ましく、温度サイクル性の観点から３０μｍ以下であることが好ましく、１０〜１５μｍであることがさらに好ましい。
【００２６】
支持フィルムとしては、ポリイミド、ポリアミド、ポリスルホン、ポリフェニレンスルフィド、ポリエーテルエーテルケトン、ポリアリレート、ポリカーボネート等の絶縁性耐熱性樹脂フィルムが好ましく用いられる。支持フィルムの厚さは、特に限定するものではないが、通常は５〜５０μｍであることが好ましく、２０〜３０μｍであることがさらに好ましい。支持フィルムのＴｇは、本発明で用いられる接着剤のＴｇより高いものが使用されることが好ましく、２００℃以上であることが好ましく、２５０℃以上であることが一層好ましい。支持フィルムの吸水率は、３重量％以下であることが好ましく、２重量％以下であることがより好ましい。
好ましい実施形態において用いられる支持フィルムは、Ｔｇが２５０℃以上、吸水率が２重量％以下、熱膨張係数が３×１０−５／℃以下という物性を備えた絶縁性耐熱性樹脂フィルムであり、以上の点から、ポリイミドフィルムであることが特に好ましい。
【００２７】
支持フィルムは、表面を処理して用いることが望ましい。これは、支持フィルムと接着剤層の接着力を高め、支持フィルムと接着剤層間のはく離を防ぐためである。支持フィルムの表面処理方法としては、アルカリ処理、シランカップリング処理等の化学処理、サンドマット処理等の物理的処理、プラズマ処理、コロナ処理等のいずれの処理も使用可能である。接着剤の種類に応じて最も適した処理を用いればよいが、本発明においては、化学処理またはプラズマ処理が特に適している。
【００２８】
支持フィルム上に接着剤層を形成する方法としては、特に制限はないが、接着剤を有機溶媒に溶解し接着剤ワニスとし、これを支持フィルムの両面に塗布することにより、好ましく行うことができる。ここで用いられる有機溶媒は、上記接着剤成分を均一に溶解または混練できるものであれば特に制限はなく、たとえば、ジメチルホルムアミド、ジメチルアセトアミド、Ｎ−メチル−２−ピロリドン、ジメチルスルホキシド、ジエチレングリコールジメチルエーテル、トルエン、ベンゼン、キシレン、メチルエチルケトン、テトラヒドロフラン、ジオキサン等が挙げられる。これらは複数種を混合して用いてもよい。塗工方法は、特に制限はないが、たとえば、ロールコート、リバースロールコート、グラビアコート、バーコート、コンマコート等が挙げられる。また、接着剤ワニス中に支持フィルムを通して塗工してもよいが、厚みの制御が困難となる場合がある。
【００２９】
接着剤ワニスを支持フィルム上に塗工した後、加熱処理して溶剤の除去およびイミド化を行うことで、三層構造の接着フィルムが製造できる。加熱処理する場合の処理温度は、溶剤が除去できる温度であればよい。塗布と乾燥は、片面ずつ行ってもよいし、両面を同時に行ってもよい。
【００３０】
次に、本発明に係る半導体用接着フィルム付きリードフレームは、リードフレームと、このリードフレームに接着された上記本発明に係る接着フィルムとを含むものである。本発明の接着フィルムを用いることにより、半導体素子との低温接着が可能で、信頼性に優れた接着フィルム付きのリードフレームを、作業性、歩留まりよく簡便に製造することができる。本発明の接着フィルムは、低温での接着が可能であるため、特に、酸化されやすい銅製リードフレームを用いた接着フィルム付きリードフレームの製造に有用である。
【００３１】
接着フィルム付きリードフレームは、たとえば、本発明の接着フィルムを所定の大きさに切断し、得られたフィルム片をリードフレームに接着する方法により製造できる。接着フィルムの切断方法は、フィルムを所定の形状に正確に切断できる方法であればいずれの方法でもよいが、作業性を考えると、打ち抜き金型を用いて接着フィルムを切断し、打ち抜かれたフィルム片をそのままリードフレームの所定位置に接着することが好ましい。この時の接着温度は、通常、接着力の観点から１５０℃以上であることが好ましく、接着剤層の熱劣化やリードフレームの酸化の観点から３００℃以下であることが好ましく、より好ましくは２００〜２５０℃とする。接着圧力は、通常、０．１〜２０ＭＰａであることが好ましく、０．３〜１０ＭＰａであることがより好ましい。接着圧力が０．１ＭＰａ未満では、十分な接着力を得ることができないことがあり、２０ＭＰａを超えると、接着剤が所定の位置を越えてはみ出し、寸法精度が悪くなることがある。加圧時間は、前記接着温度、接着圧力で接着できる時間であればよいが、作業性を考えると０．３〜６０秒であることが好ましく、０．５〜１０秒であることがさらに好ましい。
【００３２】
本発明に係る半導体装置は、リードフレームと半導体素子とを含み、リードフレームと半導体素子とが上記本発明に係る接着フィルムを介して互いに接着されたものである。本発明の接着フィルムを用いることにより、信頼性に優れた半導体装置を作業性、歩留まりよく簡便に製造することができる。
【００３３】
たとえば、上記のようにして作製した接着フィルム付きリードフレームを用いて、図２に示すような半導体装置を、以下のようにして製造することができる。まず、接着フィルム３が貼り付けられたリードフレーム５（接着フィルム３付きリードフレーム５）の、リードフレーム５が接着されていないもう片面の接着剤層に半導体素子４を接着した後、必要に応じ接着フィルム３の硬化処理を行う。次に、金線等からなるボンディングワイヤ７を用いて、リードフレーム５と半導体素子４を接合する。最後に、エポキシ樹脂等の封止材６でトランスファ成形して封止することにより、ＬＯＣ構造の半導体パッケージを製造することができる。図には示していないが、バスバーリードを備えたリードフレームを用いるようにしてもよい。
【００３４】
半導体チップ４の接着温度としては、接着力の観点から１５０℃以上であることが好ましく、接着剤層の熱劣化およびリードフレームの酸化の観点から３００℃以下であることが好ましく、２００〜２５０℃であることがより好ましい。接着圧力は、通常、０．１〜２０ＭＰａとすることが好ましく、０．３〜１０ＭＰａとすることがより好ましい。接着圧力が０．１ＭＰａ未満では、十分な接着力が得られない場合があり、２０ＭＰａを超えると、接着剤が所定の位置を越えてはみ出し、寸法精度が悪くなることがあり、また、半導体チップが破壊する恐れが生じる場合もある。加圧時間は、前記接着温度、接着圧力で接着できる時間であればよいが、作業性を考えると０．３〜６０秒であることが好ましく、０．５〜１０秒であることがさらに好ましい。
【００３５】
【実施例】
以下、実施例により本発明を説明するが、本発明はこれらに何ら制限されるものではない。
１．接着剤ワニスの製造
（１）ポリアミドイミドＡの接着剤ワニスＡ
温度計、撹拌機、窒素導入管および分留塔をとりつけた５リットルの４つ口フラスコに、窒素下、２，２−ビス〔４−（４−アミノフェノキシ）フェニル〕プロパン２０５．０ｇ（０．５モル）を入れ、Ｎ−メチル−２−ピロリドン（以下、「ＮＭＰ」と記す。）１２００ｇに溶解した。この溶液を−１０℃に冷却し、この温度で、トリメリット酸モノクロライド１０５．３ｇ（０．５モル）を、温度が−５℃を越えないようにして添加した。トリメリット酸モノクロライドが溶解したら、トリエチルアミン７６ｇを、温度が５℃を越えないようにして添加した。室温で１時間撹拌を続けた後、１８０℃で９時間反応させて、イミド化を完結させた。得られた反応液をメタノール中に投入して、重合体を単離させた。これを乾燥した後、ジメチルホルムアミドに溶解し、メタノール中に投入して再度重合体を単離した。その後、減圧乾燥して精製されたポリアミドイミドＡの粉末を得た。得られたポリアミドイミドＡの粉末６０ｇをＮＭＰ２００ｇに溶解して、接着剤ワニスＡを得た。
【００３６】
（２）ポリアミドイミドＢの接着剤ワニスＢ
温度計、撹拌機、窒素導入管および分留塔をとりつけた５リットルの４つ口フラスコに、窒素雰囲気下、２，２−ビス〔４−（４−アミノフェノキシ）フェニル〕プロパン１４３．５ｇ（０．３５モル）、１，３−ビス（アミノプロピル）テトラメチルジシロキサン３７．２ｇ（０．１５モル）を入れ、ＮＭＰ１２００ｇに溶解した。この溶液を用いて、上記（１）のポリアミドイミドＡの製造と同様に反応させて、ポリアミドイミドＢの粉末を得、この粉末６０ｇをＮＭＰ２００ｇに溶解して接着剤ワニスＢを得た。
【００３７】
（３）ポリアミドイミドＣの接着剤ワニスＣ
温度計、撹拌機、窒素導入管および分留塔をとりつけた５リットルの４つ口フラスコに、窒素雰囲気下、２，２−ビス〔４−（４−アミノフェノキシ）フェニル〕プロパン１２３．０ｇ（０．３モル）、１，３−ビス（アミノプロピル）テトラメチルジシロキサン４９．６ｇ（０．２モル）を入れ、ＮＭＰ１２００ｇに溶解した。この溶液を用いて、上記（１）のポリアミドイミドＡの製造と同様に反応させて、ポリアミドイミドＣの粉末を得、この粉末６０ｇをＮＭＰ２００ｇに溶解して接着剤ワニスＣを得た。
【００３８】
（４）ポリアミドイミドＤの接着剤ワニスＤ
温度計、撹拌機、窒素導入管および分留塔をとりつけた５リットルの４つ口フラスコに、窒素雰囲気下、２，２−ビス〔４−（４−アミノフェノキシ）フェニル〕プロパン６１．５ｇ（０．１５モル）、１，３−ビス（アミノプロピル）テトラメチルジシロキサン８６．８ｇ（０．３５モル）を入れ、ＮＭＰ１２００ｇに溶解した。この溶液を用いて、上記（１）のポリアミドイミドＡの製造と同様に反応させて、ポリアミドイミドＤの粉末を得、この粉末６０ｇをＮＭＰ２００ｇに溶解して接着剤ワニスＤを得た。
【００３９】
（５）接着剤ワニスＥ
上記ポリアミドイミドＡの接着剤ワニスＡ８５重量部にシリコーンゴムフィラー（東レ・ダウコーニング社製トレフィルＥ−６０１）１５重量部を添加して、接着剤ワニスＥを作製した。
【００４０】
（６）接着剤ワニスＦ
上記ポリアミドイミドＢの接着剤ワニスＢ８０重量部にシリカフィラー（龍森社製アドマファインＳＯ−２５Ｒ）２０重量部を添加して、接着剤ワニスＦを作製した。
【００４１】
上記得られた接着剤ワニスＡ〜Ｆのそれぞれを、ガラス板上に９０μｍの厚さに流延し、１００℃で１０分間乾燥後、ガラス板から引き剥がし、鉄枠に固定し、２００℃で１０分、３００℃で１０分乾燥して、厚さ２５μｍの接着剤フィルム（接着剤層）を得た。得られた各フィルムのＴｇ、線膨張係数、貯蔵弾性率を、それぞれ、以下のようにして測定した。得られた結果を、表１に示す。
【００４２】
［Ｔｇ］
セイコー電子工業（株）製ＴＭＡ１２０を用い、ペネトレーション法により、昇温速度１０℃／分、引張加重１０ｇの条件で測定した。
［線膨張係数］
セイコー電子工業（株）製ＴＭＡ１２０を用い、昇温速度１０℃／分、引張加重１０ｇ、温度範囲８０〜１２０℃の条件で測定した。
［貯蔵弾性率］
（株）レオロジ製ＤＶＥレオスペクトラーを用い、周波数１０Ｈｚ、振幅１０μｍ、引張加重は自動制御の条件で測定した。
【００４３】
【表１】
0003719234.tif 000004
【００４４】
２．接着フィルムの製造
上記により製造した接着剤ワニスＡ〜Ｆを用いて、以下のようにして接着フィルムを作製した。
［実施例１］
支持フィルムとして、カップリング剤による化学処理によって表面処理を施した厚さ２５μｍのポリイミドフィルム（宇部興産（株）製  商品名：ユーピレックスＳＧＡ、吸水率１．３％、熱膨張係数１×１０−５／℃）を用い、この支持フィルム上に、ポリアミドイミドＢの接着剤ワニスＢを塗布し、１００℃で１０分間、３００℃で１０分間乾燥して、厚さ１２．５μｍの接着剤層を両面に有する図１の構成の接着フィルムを得た。
【００４５】
［実施例２］
支持フィルムとして、プラズマ処理によって表面処理を施した厚さ２５μｍのポリイミドフィルム（宇部興産（株）製  商品名：ユーピレックスＳＰＡ、吸水率１．３％、熱膨張係数１×１０−５／℃）を用いる以外は、実施例１と同様にして、接着フィルムを作製した。
【００４６】
［実施例３］
ポリアミドイミドＣの接着剤ワニスＣを使用する以外は、実施例１と同様にして、接着フィルムを作製した。
【００４７】
［実施例４］
ポリアミドイミドＣの接着剤ワニスＣを使用する以外は、実施例２と同様にして、接着フィルムを作製した。
【００４８】
［比較例１］
ポリアミドイミドＢの接着剤ワニスＢを用いて乾燥後の厚さが２０μｍの接着剤層を形成するように塗布する以外は、実施例２と同様にして、厚さ２０μｍの接着剤層を両面に有する接着フィルムを得た。
【００４９】
［比較例２］
ポリアミドイミドＢの接着剤ワニスＢを用いて乾燥後の厚さが５μｍの接着剤層を形成するように塗布する以外は、実施例２と同様にして、厚さ５μｍの接着剤層を両面に有する接着フィルムを得た。
【００５０】
［比較例３］
ポリアミドイミドＡの接着剤ワニスＡを使用する以外は、実施例２と同様にして、接着フィルムを作製した。
【００５１】
［比較例４］
ポリアミドイミドＤの接着剤ワニスＤを使用する以外は、実施例２と同様にして、接着フィルムを作製した。
【００５２】
［比較例５］
接着剤ワニスＥを使用する以外は、実施例２と同様にして、接着フィルムを作製した。
【００５３】
［比較例６］
接着剤ワニスＦを使用する以外は、実施例２と同様にして、接着フィルムを作製した。
【００５４】
各実施例・比較例の接着フィルムの総厚みと接着剤のはみ出し長さ、ならびに、低温接着性と温度サイクル性の評価結果を表２にまとめて示す。各特性の測定方法と評価方法は、以下のとおりである。
［接着剤のはみ出し長さ］
実施例１〜４および比較例３〜６の各接着フィルムについて、各フィルムを面積１９×５０ｍｍに切断して測定サンプルとし、これを３５０℃、３ＭＰａ、１分の条件で加熱圧着してサンプルの長辺から直角方向にはみ出た接着剤の長さを長辺方向の中央部で測定し、はみ出し長さとした。
［低温接着性］
得られた接着フィルムを打ち抜き金型を用いて短冊状に打ち抜き、厚さ０．１５ｍｍの銅合金製リードフレームの上に、０．２ｍｍ間隔、０．２ｍｍ幅のインナーリードが当たるように乗せて、２８０℃、３ＭＰａで３秒間加圧して圧着し、接着フィルム付きリードフレームを作製した。この接着フィルム付きリードフレームを２ｍの高さから地面に落下させた時の接着フィルム片の脱落の有無により、低温接着性を評価した。脱落の無いものを良好、有るものを不良とした。
【００５５】
［温度サイクル性］
上記低温接着性評価で作製したと同じ接着フィルム付きリードフレームを用い、その接着剤層面に半導体素子を２８０℃、３ＭＰａで３秒間加圧して圧着した。その後、リードフレームと半導体素子を金線でワイヤボンドし、ビフェニル系エポキシ樹脂成形材料（日立化成工業（株）製  商品名：ＣＥＬ−９２００）でトランスファ成形により封止し、１７５℃で６時間硬化させ、図２に示すような半導体装置を作製した。
得られた半導体装置を、−６５℃にて３０分間放置後１７５℃にて３０分間放置する工程を１サイクルとして１０００サイクル処理した後に、半導体素子とリードフレームを接合している金線の断線の有無を観察した。断線の無いものを良好、有るものを不良とした。
【００５６】
【表２】
0003719234.tif 000005
【００５７】
表１および表２に示されているように、実施例１〜４の接着フィルムはいずれも、本発明で規定した諸特性を満たしており、これらは低温接着性、温度サイクル性が共に良好であった。これに対し、比較例１の接着フィルムは、その総厚みが本発明で規定した値よりも厚く、温度サイクル性に劣っていた。比較例２の接着フィルムは、その総厚みが本発明で規定した値よりも薄く、低温接着性および温度サイクル性に劣っていた。比較例３の接着フィルムでは、接着剤のＴｇが本発明で規定した値よりも高く、かつ、貯蔵弾性率が本発明で規定した値よりも高いため、低温接着性に劣ると共に、温度サイクル性に劣っていた。比較例４の接着フィルムでは、接着剤の線膨張係数が本発明で規定した値よりも高く、温度サイクル性に劣っていた。比較例５の接着フィルムでは、接着剤のＴｇが本発明で規定した値よりも高く、低温接着性に劣っていた。比較例６の接着フィルムでは、接着剤の貯蔵弾性率が本発明で規定した値よりも高く、温度サイクル性に劣っていた。
【００５８】
【発明の効果】
本発明の半導体用接着フィルムは低温接着が可能で、特に銅製リードフレームを用いた接着フィルム付きリードフレームの製造に有用である。また、この接着フィルム付きリードフレームを用いて製造された半導体装置は、温度サイクル性に優れ、高い信頼性を有する。
【図面の簡単な説明】
【図１】本発明に係る半導体用接着フィルムの一実施形態を模式的に示す断面図である。
【図２】本発明に係る半導体装置の一実施形態を模式的に示す断面図である。
【符号の説明】
１  支持フィルム
２  接着剤層
３  接着フィルム
【図１】
0003719234.tif 000006
【図２】
0003719234.tif 000007